(57)【要約】【課題】  重縮合触媒としてアンチモン化合物を用いなくても重合することができ、かつ、色調が良好で優れた発色性を有するポリエステル繊維を得ることができるポリエステルとポリエステル繊維を提供する。【解決手段】繰り返し単位が主としてエチレンテレフタレート単位からなるポリエステルであって、酸化チタン粒子を０．００５〜１．０質量％、チタン化合物が被覆されたマグネシウム化合物を３０〜３００ｐｐｍ含有し、下記式（１）を満足しているポリエステル及びそれよりなるポリエステル繊維。   Ｙ＞３２Ｘ＋６８      （１）  ただし、Ｘ：酸化チタン粒子の含有量（質量％）          Ｙ：ポリエステルの色調Ｌ値【選択図】        なし【特許請求の範囲】
【請求項１】
繰り返し単位が主としてエチレンテレフタレート単位からなるポリエステルであって、酸化チタン粒子を０．００５〜１．０質量％、チタン酸が被覆されたマグネシウム化合物を３０〜３００ｐｐｍ含有し、下記式（１）を満足していることを特徴とするポリエステル。
Ｙ＞３２Ｘ＋６８      （１）
ただし、Ｘ：酸化チタン粒子の含有量（質量％）
Ｙ：ポリエステルの色調Ｌ値
【請求項２】
請求項１記載のポリエステルを用いてなるポリエステル繊維。
【請求項３】
繰り返し単位が主としてエチレンテレフタレート単位からなるポリエステルを重縮合して製造する方法において、酸化チタン粒子を含有させ、かつチタン酸が被覆されたマグネシウム化合物を重縮合触媒として用いることを特徴とするポリエステルの製造方法。
【発明の詳細な説明】
【技術分野】
【０００１】
本発明は、ポリエステル及びそれを用いてなるポリエステル繊維に関するものである。
【背景技術】
【０００２】
ポリエステル、特にポリエチレンテレフタレート（以下、ＰＥＴと略記する。）はその優れた機械的特性と化学的特性のため、 衣料用、産業用等の繊維のほか、磁気テープ用、コンデンサー用等のフィルムあるいはボトル等の成形物用として広く用いられている。
【０００３】
通常、ＰＥＴの重合には、三酸化アンチモンに代表されるアンチモン化合物が広く用いられている。三酸化アンチモンは安価で、かつ優れた触媒活性を有する触媒であるが、重縮合時に金属アンチモンが析出するため、得られたポリエステルに黒ずみや異物が発生するという問題を有している。その結果、これを溶融紡糸して繊維とした際に、染色物の発色性が劣るという欠点があった。
【０００４】
これに対し、重縮合触媒として三酸化アンチモンを用いながらも、ポリエステルの黒ずみや異物の発生を抑制する試みが行われている。例えば、三酸化アンチモンとビスマス及びセレンの化合物を重縮合触媒として用いることで、ポリエステル中の黒色異物の生成を抑制する方法が提案されている（特許文献１参照）。あるいは、重縮合触媒としてナトリウム及び鉄の酸化物を含有する三酸化アンチモンを用いて、金属アンチモンの析出を抑制する方法が開示されている（特許文献２参照）。
【０００５】
一方、近年環境面からアンチモンの安全性に対する問題も指摘されており、アンチモンを含まない重縮合触媒並びにこれを用いたポリエステルの開発が望まれている。三酸化アンチモンの代わりとなる重縮合触媒としては、例えばテトラアルコキシチタネートがすでに提案されているが、これを用いて製造されたポリエステルは着色が著しく、熱分解を容易に起こすなどの問題がある。
【０００６】
また、テトラアルキルチタネートとマグネシウム化合物とを接触させた組成物を触媒として使用することが提案されているが、この触媒においても得られるＰＥＴの着色の問題は解決するに至っていない（特許文献３参照）。
【０００７】
他方、三酸化アンチモンやテトラアルコキシチタネートを用いたときのような問題点を克服する重縮合触媒としては、ゲルマニウム化合物が実用化されているが、この触媒は非常に高価であり、重合中に反応系から外へ溜出しやすいため反応系の触媒濃度が変化し、重合の制御が困難になるといった問題を有している。
【特許文献１】特許第２６６６５０２号公報
【特許文献２】特開平９−２９１１４１号公報
【特許文献３】特開２００２−２９３９０６号公報
【発明の開示】
【発明が解決しようとする課題】
【０００８】
本発明は、上記の問題を解決し、アンチモン化合物を含まない重縮合触媒を用いて重合でき、かつ、色調が良好で優れた発色性を有するポリエステル及びそれを用いてなるポリエステル繊維を提供することを課題とする。
【課題を解決するための手段】
【０００９】
上記の課題を解決するために、鋭意検討した結果、特定の化合物を触媒として重合されたポリエステルにおいて、添加される酸化チタン粒子の含有量とポリエステルの色調Ｌ値との間に、特定の関係式が満たされた場合、本発明の目的とするポリエステルが得られることが明らかとなった。
【００１０】
すなわち、本発明は、次の構成を要旨とするものである。
ａ）繰り返し単位が主としてエチレンテレフタレート単位からなるポリエステルであって、酸化チタン粒子を０．００５〜１．０質量％、チタン酸が被覆されたマグネシウム化合物を３０〜３００ｐｐｍ含有し、下記式（１）を満足していることを特徴とするポリエステル。
Ｙ＞３２Ｘ＋６８      （１）
ただし、Ｘ：酸化チタン粒子の含有量（質量％）
Ｙ：ポリエステルの色調Ｌ値
ｂ）ａ）記載のポリエステルを用いてなるポリエステル繊維。
ｃ）繰り返し単位が主としてエチレンテレフタレート単位からなるポリエステルを重縮合して製造する方法において、酸化チタン粒子を含有させ、かつチタン酸が被覆されたマグネシウム化合物を重縮合触媒として用いることを特徴とするポリエステルの製造方法。
【発明の効果】
【００１１】
本発明のポリエステルは、チタン酸が被覆されたマグネシウム化合物を重縮合触媒に用いており、チタン酸とマグネシウム化合物との複合効果により、好適な重合活性が得られる。加えて、重縮合触媒のポリエステルに対する溶解性が良好であるため、アンチモン化合物を触媒として用いた場合と比較して、得られるポリエステルはくすみがなく、その結果、繊維化して染色した際に、優れた発色性を有するポリエステル繊維を製造することが可能となる。
【発明を実施するための最良の形態】
【００１２】
以下、本発明について詳細に説明する。
本発明のポリエステルとしては、繰り返し単位が主としてエチレンテレフタレート単位であることが必要であり、全繰り返し単位の８０モル％以上がエチレンテレフタレート単位であることが好ましい。エチレンテレフタレート単位が８０モル％未満になると、ポリエチレンテレフタレートに特有の良好な物性が低下しやすくなる。
【００１３】
本発明のポリエステルには、全繰り返し単位の２０モル%未満を限度として、テレフタル酸以外のジカルボン酸、ヒドロキシカルボン酸、環状エステル、またはエチレングリコール以外のグリコールが共重合されていてもよい。
【００１４】
テレフタル酸以外のジカルボン酸としては、イソフタル酸、無水フタル酸、ジフェニン酸、１，３−ナフタレンジカルボン酸、１，４−ナフタレンジカルボン酸、１，５−ナフタレンジカルボン酸、２，６−ナフタレンジカルボン酸、２，７−ナフタレンジカルボン酸、４，４’−ビフェニルジカルボン酸、４，４’−ビフェニルスルホンジカルボン酸、４，４’−ビフェニルエーテルジカルボン酸、１，２−ビス（フェノキシ）エタン−ｐ，ｐ’−ジカルボン酸、パモイン酸、アントラセンジカルボン酸などに例示される芳香族ジカルボン酸、蓚酸、マロン酸、コハク酸、グルタル酸、アジピン酸、ピメリン酸、スベリン酸、アゼライン酸、セバシン酸、デカンジカルボン酸、ドデカンジカルボン酸、テトラデカンジカルボン酸、ヘキサデカンジカルボン酸、エイコサン二酸、トリシクロデカンジカルボン酸、１，３−シクロブタンジカルボン酸、１，３−シクロペンタンジカルボン酸、１，２−シクロヘキサンジカルボン酸、１，３−シクロヘキサンジカルボン酸、１，４−シクロヘキサンジカルボン酸、２，５−ノルボルナンジカルボン酸、ダイマー酸などに例示される飽和脂肪族ジカルボン酸、５−ナトリウムスルホイソフタル酸、５−リチウムスルホイソフタル酸、ナトリウムスルホナフタレンジカルボン酸などに例示される芳香族スルホン酸塩、フマル酸、マレイン酸、イタコン酸などに例示される不飽和脂肪族ジカルボン酸が挙げられる。
【００１５】
ヒドロキシカルボン酸としては、乳酸、クエン酸、リンゴ酸、酒石酸、ヒドロキシ酢酸、３−ヒドロキシ酪酸、ｐ−ヒドロキシ安息香酸、ｐ−（２−ヒドロキシエトキシ）安息香酸、４−ヒドロキシシクロヘキサンカルボン酸などが挙げられる。
【００１６】
環状エステルとしては、ε−カプロラクトン、β−プロピオラクトン、β−メチル−β−プロピオラクトン、δ−バレロラクトン、グリコリド、ラクチドなどが挙げられる。
【００１７】
また、エチレングリコール以外のグリコールとしては、１，４−シクロヘキサンジメタノール、１，４−ブタンジオール、１，２−プロピレングリコール、１，３−プロピレングリコール、ジエチレングリコール、トリエチレングリコール、テトラエチレングリコール、１，２−ブチレングリコール、１，３−ブチレングリコール、２，３−ブチレングリコール、１，４−ブチレングリコール、１，５−ペンタンジオール、ネオペンチルグリコール、１，６−ヘキサンジオール、１，２−シクロヘキサンジオール、１，３−シクロヘキサンジオール、１，４−シクロヘキサンジオール、１，２−シクロヘキサンジメタノール、１，３−シクロヘキサンジメタノール、１，４−シクロヘキサンジメタノール、１，４−シクロヘキサンジエタノール、１，１０−デカメチレングリコール、１，１２−ドデカンジオール、ポリエチレングリコール、ポリトリメチレングリコール、ポリテトラメチレングリコールなどに例示される脂肪族グリコール、ビスフェノールＡやビスフェノールＳのアルキレンオキサイド付加物等のグリコール、ヒドロキノン、４，４’−ジヒドロキシビスフェノール、１，４−ビス（β−ヒドロキシエトキシ）ベンゼン、１，４−ビス（β−ヒドロキシエトキシフェニル）スルホン、ビス（ｐ−ヒドロキシフェニル）エーテル、ビス（ｐ−ヒドロキシフェニル）スルホン、ビス（ｐ−ヒドロキシフェニル）メタン、１，２−ビス（ｐ−ヒドロキシフェニル）エタン、ビスフェノールＡ、ビスフェノールＣ、２，５−ナフタレンジオール、これらのグリコールにエチレンオキシドが付加した芳香族グリコールなどが挙げられる。
【００１８】
さらに、本発明のポリエステルの性能を損なわない範囲で、以下のような多価化合物を共重合することもできる。すなわち、多価カルボン酸として、エタントリカルボン酸、プロパントリカルボン酸、ブタンテトラカルボン酸、ピロメリット酸、トリメリット酸、トリメシン酸、３，４，３’，４’−ビフェニルテトラカルボン酸、およびこれらのエステル形成性誘導体などが挙げられる。
【００１９】
また、多価アルコールとして、トリメチロールメタン、トリメチロールエタン、トリメチロールプロパン、ペンタエリスリトール、グリセロール、ヘキサントリオールなどが挙げられる。
【００２０】
また、本発明のポリエステルとしては、酸化チタン粒子を０．００５〜１．０質量％含有することが必要である。一般的に酸化チタン粒子はポリエステルの艶消し剤や白色顔料として使用されているが、特定量の酸化チタン粒子を含有するポリエステルについては、繊維とした際、白度が高くなり、良好な色調の布帛を得ることが可能となる。ここで、酸化チタン粒子の含有量が０．００５質量％より少ないと、白度を向上させる効果が得られない。一方、酸化チタン粒子の含有量が１．０質量％を超えると、ポリエステルが黄色味を帯びてくることに加え、酸化チタン粒子の二次凝集が起こりやすくなり、これにより紡糸の際にパック圧の上昇やガイドの摩耗が起こりやすく、溶融紡糸時の操業性が低下する。
【００２１】
本発明における酸化チタン粒子の平均粒径としては、１．０μｍ以下のものが好ましく、０．１〜０．６μｍのものが特に好ましい。
【００２２】
本発明において、チタン酸が被覆されたマグネシウム化合物の含有量としては、ポリエステルに対して３０〜３００ｐｐｍであることが必要であり、さらに、５０〜１８０ｐｐｍであることが好ましい。なお、本発明において、ｐｐｍはすべて質量ｐｐｍである。重縮合反応時に、チタン酸が被覆されたマグネシウム化合物の含有量が、３０ｐｐｍ未満となるように添加された場合、重合活性が不足するため、得られるポリエステルの極限粘度は低いものとなる。一方、当該含有量が３００ｐｐｍを超えて添加されると、添加量が多すぎるため、ｂ値の高い黄色味を帯びたポリエステルとなる。
本発明におけるチタン酸が被覆されたマグネシウム化合物とは、マグネシウム化合物の存在下で、所定のチタン化合物を５〜１００℃の範囲の温度、好ましくは、１５〜７０℃の範囲の温度下で加水分解させ、さらに当該マグネシウム化合物の表面にチタン酸として析出させることによって、マグネシウム化合物の表面にチタン酸からなる被覆層を形成させたものである。
【００２３】
上記マグネシウム化合物としては、水酸化マグネシウム、炭酸マグネシウム、酢酸マグネシウム、マグネシウムアセチルアセトネート、酢酸以外のカルボン酸マグネシウムなどが挙げられ、特に水酸化マグネシウムが好ましい。上記チタン化合物としては、チタンハロゲン化物、チタン酸塩、チタンアルコキシド類が用いられる。
【００２４】
さらに、本発明のポリエステルとしては、下記式（１）を満足することが必要である。
Ｙ＞３２Ｘ＋６８      （１）
ただし、Ｘ：酸化チタン粒子の含有量（質量％）
Ｙ：ポリエステルの色調Ｌ値
Ｙが式（１）を満たしていない場合、白度が不足しているため、ポリエステル繊維として染色した場合の発色性が劣るものとなる。
【００２５】
ここで、ポリエステルの色調Ｌ値とは、日本電色工業社製ＮＤ−Σ８０型色差計を用いて測定した値をさし、色調の判定は、ハンターのＬａｂ表色系で行った。ちなみに、Ｌ値は明度(値が大きい程明るい)、ａ値は赤−緑系の色相(＋は赤味、−は緑味)、ｂ値は黄−青系の色相(＋は黄味、−は青味)を表す。ポリエステルの色相としては、Ｌ値が大きい程、ａ値が０に近い程、また極端に小さくならない限りｂ値が小さい程良好である。
【００２６】
本発明のポリエステルとしては、例えば次のような方法により製造することができる。
まず、温度２３０〜２５０℃で窒素ガス制圧下、ビス−（β−ヒドロキシエチル）テレフタレートまたはその低重合体（以下、エチレンテレフタレートオリゴマーと略記する。）の存在するエステル化反応槽に、エチレングリコール（以下、ＥＧと略記する。）とテレフタル酸（以下、ＴＰＡと略記する。）とからなり、両者の質量（モル）比が１．１〜２．０のスラリーを添加し、滞留時間７〜８時間でエステル化反応物を連続的に得る。
【００２７】
次に、このエステル化反応物を重合反応缶に移送し、これに酸化チタン粒子とＥＧとからなるスラリーを所定量添加し、さらに重縮合触媒として、チタン酸が被覆されたマグネシウム化合物を添加した後、重合反応缶の温度を２６０〜２８０℃に昇温し、０．０１〜１３．３ｈＰａの減圧下にて、所定の極限粘度となるまで重縮合反応を行う。
【００２８】
本発明のポリエステルの製造において、重縮合触媒であるチタン酸が被覆されたマグネシウム化合物を添加する時期としては、重縮合反応の開始前が望ましいが、エステル化反応もしくはエステル交換反応の開始前および反応途中の任意の段階で反応系に添加することもできる。
【００２９】
また、重縮合触媒であるチタン酸が被覆されたマグネシウム化合物を添加する方法としては、特に限定されるものではなく粉末状態であってもよいし、エチレングリコールなどを分散媒としたスラリー状であってもよい。
【００３０】
さらに、本発明の効果を阻害しない範囲であれば、ヒンダードフェノール系化合物のような抗酸化剤、コバルト化合物、蛍光剤、染色性改良剤、染料、顔料のような色調改良剤、酸化セリウムのような耐光剤、制電剤、消泡剤などの添加剤がポリエステルに含有されていてもよい。
【００３１】
本発明のポリエステルは、通常の溶融紡糸法にて繊維とすることができる。例えば、得られたポリエステルペレットを常法により乾燥し、通常の溶融紡糸機台に供給してポリエステルの融点より２０℃以上高い温度で溶融紡糸し、未延伸糸又は半未延伸糸としていったん捲き取るか、あるいは、捲き取ることなく、紡糸後引き続いて１．５〜３．５倍に延伸した後、８０〜１８０℃で熱処理を行うことで目的の繊維を得ることができる。
【００３２】
なお、本発明の効果が損なわれない限り、他の樹脂との複合繊維としてもよい。
また、ポリエステル繊維の形態は長繊維としても短繊維としてもよく、必要に応じて、捲縮加工、仮撚加工、薬液による処理等の後加工を施して用いることもできる。
【実施例】
【００３３】
次に、本発明を実施例により具体的に説明するが、これに限定されるものではない。なお、実施例中の特性値の測定法は、次のとおりである。
（ａ）極限粘度（［η］）
フェノール／テトラクロロエタン＝１／１（質量比）を溶媒とし、温度２０℃下で常法にしたがって測定した。なお、本発明における極限粘度は０．６０以上を合格とした。
（ｂ）ポリエステル中の重合触媒の含有量
リガク社製蛍光Ｘ線分析装置３２７０を用いて、各触媒における主要元素の含有量を測定した。チタン酸が被覆されたマグネシウム化合物については、マグネシウム元素の含有量を測定し、予め測定されている同触媒中におけるマグネシウム元素の質量比率から同触媒全体としての含有量を算出した。テトラブチルチタネートと三酸化アンチモン（Ｓｂ２Ｏ３）の場合についても、同様にしてチタン元素とアンチモン元素の実測値から、含有量を換算して求めた。これらの分析結果を表1にまとめた。
（ｃ）ポリエステルの色調
ポリエステルの色調Ｌ値は日本電色工業社製ＮＤ−Σ８０型色差計を用いて測定し、色調の判定は、ハンターのＬａｂ表色系で行った。なお、ｂ値については５．０以下を合格とした。
【００３４】
（ｄ）酸化チタン粒子の含有量
重縮合触媒としてチタン酸が被覆されたマグネシウム化合物を使用した場合については、  リガク社製蛍光Ｘ線分析装置３２７０を用いて、ポリエステル中のチタン元素の含有量を測定し、これから重縮合触媒中のチタン元素の含有量を引いた値について、チタン元素が全て二酸化チタンの形で存在していると仮定し、換算して求めた。
テトラブチルチタネートと三酸化アンチモン（Ｓｂ２Ｏ３）の場合については、リガク社製蛍光Ｘ線分析装置３２７０によって測定したポリエステル中のチタン元素の含有量に対し、チタン元素が全て二酸化チタンの形で存在していると仮定し、換算して求めた。これらの分析結果を表1にまとめた。
（ｅ）糸強度（ｃＮ／ｄｔｅｘ）
常法によりポリエステルをペレット化して乾燥した後、通常の溶融紡糸装置を用いて紡糸した。このとき、紡糸温度を３００℃、吐出量を３９．６ｇ／分として、ノズルパック内に装着された直径１００ｍｍ、目開き２０００♯のフィルターで濾過し、直径０．２５ｍｍ、Ｌ／Ｄ＝２の孔を３６個有するノズルから紡出して３３００ｍ／分の速度で部分未延伸糸を捲き取った。続いて、部分未延伸糸を延伸機に供給し、８０℃で予熱した後、温度１５０℃のヒートプレートに接触させながら１．５倍に延伸、熱処理して捲き取ることにより、８３ｄｔｅｘ／３６Ｆのフィラメントヤーンを得た。これを５０ｃｍの長さに切断したものを、オリエンティック社製テンシロンＲＴＣ−１２１０型を用いて、５０ｃｍ／分の速度にて引張試験を行い、そのストレス−ストレイン曲線から求めた。ここでは、３．０ｃＮ／ｄｔｅｘ以上を合格とした。  
【００３５】
（ｆ）発色性（染色後Ｌ値）
（ｅ）と同様の方法で得られたフィラメントヤーンを筒編みし、６０℃で２０分の精練を行った後、下記の条件により常圧沸騰状態で６０分染色し、次いで８０℃で２０分の還元処理を行い、風乾した。次に、小型ピンテンターを用いて１５０℃で１分間の熱セットをした後、４枚重ねのサンプル片を作製した。
このサンプル片の染色後Ｌ値を色彩色差計（ミノルタ社製ＣＲ−１００）で測定し、発色性の評価を行なった。この染色後Ｌ値は、低いほど繊維の色が濃いことを示し、染料が繊維中に多く吸尽されていることになる。したがって、染色後Ｌ値が低いほど発色性がよいと判断した。
染色条件
染料（分散染料）
：住友化学社製  Ｓｕｍｉｋａｒｏｎ  Ｂｌｕｅ  ＳＥ−ＲＰＤ（ｎ）＝２％ｏｍｆ
分散剤         
：明成化学工業社製ディスパーＶＧ                                ＝１ｇ／Ｌ
浴比                                                              ＝１:５０
なお、染色後Ｌ値が４０以下を合格とした。
【００３６】
また、実施例および比較例において用いた重合触媒は次の通りである。
・ＴｉコートＭＧＺ（堺化学社製）
水酸化マグネシウムの表面にチタン酸からなる被膜層が形成された化合物
【００３７】
実施例１
エチレンテレフタレートオリゴマーの存在するエステル化反応缶にＴＰＡとＥＧとのモル比が１／１．６のスラリーを連続的に供給し、温度２５０℃、圧力０．１ＭＰａ、滞留時間８時間の条件下で、エステル化反応を行い、反応率９５％のエチレンテレフタレートオリゴマーを連続的に得た。
このエチレンテレフタレートオリゴマー５０．３ｋｇを重縮合反応缶に移送し、続けて、酸化チタン粒子(チタン工業社製ＫＡ−３０)の濃度が３５質量％に調製されたＥＧスラリー０．５５ｋｇ（ポリエステルに対し０．４０質量％にあたる酸化チタン粒子量）を添加した後、触媒として、ＴｉコートＭＧＺを９．６ｇ（ポリエステル対して２００ｐｐｍにあたるＴｉコートＭＧＺ量）を添加し、重縮合反応缶内の温度を３０分間で２８０℃に昇温し、圧力を徐々に減じて６０分後に最終的に０．９ｈＰａとし、２８０ ℃で２時間重縮合反応を行い、常法により払い出してペレット化した。得られたポリエステルの組成及び特性値を表１に示す。
【００３８】
実施例２〜３、比較例１〜４
酸化チタン粒子の含有量と重縮合触媒の含有量をそれぞれ変更した以外は、実施例１と同様に実施した。なお、比較例３は、極限粘度が所定の値（０．６０以上）まで上がらなかった。得られたポリエステルの組成及び特性値を表１に示す。
【００３９】
実施例４
実施例１と同様の方法で得られたエチレンテレフタレートオリゴマー４５．２ｋｇを重縮合反応缶に移送し、イソフタル酸（ＩＰＡ）の濃度が４５質量％に調製されたＥＧスラリー９．２ｋｇ（ポリエステルの全酸成分1モルに対し１０モル％にあたるＩＰＡ量）を添加した後、２時間攪拌しながら保持した。
次に、酸化チタン粒子の濃度が３５質量％に調製されたＥＧスラリー０．６ｋｇ（ポリエステルに対し０．４０質量％にあたる酸化チタン粒子量）を添加した後、触媒として、ＴｉコートＭＧＺを８．６ｇ（ポリエステルに対し２００ｐｐｍにあたるＴｉコートＭＧＺ）を添加し、重縮合反応缶内の温度を３０分間で２８０℃に昇温し、圧力を徐々に減じて６０分後に１．２ｈＰａ以下とした。この条件で攪拌しながら、所定の極限粘度（０．６０以上）となるまで重縮合反応を行い、常法により払い出してペレット化した。得られたポリエステルの組成及び特性値を表１に示す。
【００４０】
実施例５
実施例１と同様の方法で得られた反応率９５％のエチレンテレフタレートオリゴマー４９．７ｋｇを重縮合反応缶に移送し、続いて、酸化チタン粒子の濃度が３５質量％に調製されたＥＧスラリー０．６ｋｇ（ポリエステルに対し０．４０質量％にあたる酸化チタン粒子量）を添加した後、触媒として、実施例１記載のＴｉコートＭＧＺを８．６ｇ（ポリエステルに対し２００ｐｐｍにあたるＴｉコートＭＧＺ量）を添加した。
次に、５−ナトリウムスルホイソフタル酸のＥＧエステル（ＳＩＰ）の濃度が３０質量％に調製されたＥＧ溶液３．０ｋｇ（全酸成分1モルに対し１．０モル％にあたるＳＩＰ量）を添加した後、重縮合反応缶内の温度を３０分間で２７０℃に昇温し、圧力を徐々に減じて６０分後に１．２ｈＰａ以下とした。この条件で攪拌しながら、所定の極限粘度（０．６０以上）となるまで重縮合反応を行い、常法により払い出してペレット化した。得られたポリエステルの組成及び特性値を表１に示す。
【００４１】
比較例５
実施例１におけるＴｉコートＭＧＺに代えて、重縮合触媒としてテトラブトキシチタネート６．３ｇ（ポリエステル対して１２０ｐｐｍにあたるテトラブトキシチタネート量）を用いた以外は、実施例１と同様に実施した。得られたポリエステルの組成及び特性値を表１に示す。
比較例６
実施例１におけるＴｉコートＭＧＺに代えて、重縮合触媒として三酸化アンチモンを１４．４ｇ（ポリエステルに対して２５０ｐｐｍにあたる三酸化アンチモン量）添加した以外は、実施例１と同様に実施した。得られたポリエステルの組成及び特性値を表１に示す。
【００４２】
表１から明らかなように、実施例１〜５では、色調が良好で、繊維化するのに適した極限粘度を有するポリエステルが得られた。これらのポリエステルを溶融紡糸した結果、糸強度が十分であり、かつ、染色後の発色性も良好である繊維を得ることができた。
【００４３】
一方、比較例１〜５では、次のような問題があった。すなわち、比較例１は、酸化チタン粒子の含有量が少なすぎたため、ポリエステルの色調Ｌ値が低く、式（１）を満たさないものであった。その結果、繊維として染色した際に、染色後Ｌ値が４０を超えて高く、発色性が劣るものとなった。
【００４４】
比較例２は、酸化チタン粒子の含有量が多すぎたため、ポリエステルの色調ｂ値が高くなった。また、酸化チタン粒子の含有量が多い割にはポリエステルの色調Ｌ値が低く、式（１）を満たさないものであった。その結果、繊維として染色した際に、染色後Ｌ値が高く、発色性が劣るものとなった。
比較例３は、チタン化合物が被覆されたマグネシウム化合物の含有量が少なすぎたため、重縮合反応が進み難く、ポリエステルの極限粘度は低いものであった。その結果、得られたポリエステル繊維は糸強度が劣っており、実用に価しないものであった。
【００４５】
比較例４は、チタン酸が被覆されたマグネシウム化合物の含有量が多すぎたため、得られたポリエステルの色調が悪くなった。
比較例５は、重縮合触媒として、テトラブチルチタネートを用いたため、繊維として染色した際に発色性が劣るものとなった。また、ｂ値も高いものとなった。
比較例６は、重縮合触媒として三酸化アンチモンを用いたので、酸化チタン粒子の含有量の割にはポリエステルの色調Ｌ値が低く、式（１）を満たさないものであった。その結果、繊維として染色した際に、染色後Ｌ値が高く、発色性が劣るものとなった。
【表１】
2007099792.tif 000002
@0001